ПРОКАЛИВАНИЕ В ИНЕРТНОМ ГАЗЕ В ПРИСУТСТВИИ ОКИСЛЯЮЩЕГО КОНМПОНЕНТА В НЕБОЛЬШОЙ КОНЦЕНТРАЦИИ

1. Способ получения катализатора, полезного при производстве окиси этилена из этилена и кислорода в газовой фазе, который включает пропитку инертной подложки раствором, включающий каталитически эффективное количество соединения, содержащего серебро, промотирующее количество соединения, содержащего щелочной металл, и промотирующее количество соединения, содержащего переходный металл; прокаливание пропитанной подложки нагреванием пропитанной подложки при приблизительно от 200°С до приблизительно 600°С в течение периода времени, достаточного для восстановления серебра соединения, содержащем серебро, до металлического серебра, и для разложения и удаления почти всех органических веществ; нагревание проводят в атмосфере, включающей сочетание инертного газа и от приблизительно 10 ч./млн. до приблизительно 5 об.% газа, включающего кислород, содержащего окисляющий компонент.
2. Способ по п.1, в котором инертная подложка включает корунд.
3. Способ по п.1, в котором раствор включает водный раствор.
4. Способ по п.1, в котором соединение, содержащее серебро, включает оксалат серебра, нитрат серебра, оксид серебра, карбонат серебра, карбоксилат серебра, цитрат серебра, фталат серебра, лактат серебра, пропионат серебра, бутират серебра и соли высших жирных кислот и серебра и их сочетания.
5. Способ по п.1, в котором раствор дополнительно включает компонент, выбранный из групп, состоящих из аминов, спиртов, аммиака, молочной кислоты и их сочетаний.
6. Способ по п.1, в котором раствор дополнительно включает амин.
7. Способ по п.1, в котором раствор дополнительно включает алкилендиамин, имеющий от 1 до 5 атомов углерода.
8. Способ по п.1, в котором раствор включает оксалат серебра и этилендиамин.
2
2
2
3
2
4
2
5
2
2
3
2
4
2
5
3
2
2
5
2
3
9. Способ по п.1, в котором газ, включающий кислород, содержащий окисляющий компонент включает CO, NO, NO, NO, NO и NO или вещество, способное к образованию NO, NO, NO, NO и NO или их сочетаний в условиях прокаливания, и при желании включающий SO, SO, PO, PO или их сочетания.
2
10. Способ по п.1, в котором газ, включающий кислород, содержащий окисляющий компонент включает O.
2
2
11. Способ по п.1, в котором газ, включающий кислород, содержащий окисляющий компонент включает O в сочетании с NO или NO.
12. Способ по п.1, в котором соединение, включающее щелочной металл включает литий, натрий, калий, рубидий, цезий или их сочетания.
13. Способ по п.1, в котором соединение, включающее щелочной металл включает цезий.
14. Способ по п.1, в котором переходный металл включает элемент, выбранный из групп 5b, 6b, 7b и 8 Периодической таблицы элементов и их сочетаний.
15. Способ по п.1, в котором переходный металл включает элемент, выбранный из группы 7b Периодической таблицы элементов и их сочетаний.
16. Способ по п.1, в котором переходный металл включает рений, молибден, вольфрам или их сочетания.
17. Способ по п.1, в котором переходный металл включает молибден.
18. Способ по п.1, в котором переходный металл включает рений.
19. Способ по п.1, в котором инертный газ включает азот, аргон, криптон, гелий или их сочетание.
20. Способ по п.1, в котором инертный газ включает азот.
21. Способ по п.1, в котором атмосфера включает от приблизительно 10 ч./млн. до приблизительно 1 об.% газа, включающего кислород, содержащего окисляющий компонент.
22. Способ по п.1, в котором атмосфера включает от приблизительно 50 ч./млн. до приблизительно 500 ч./млн. газа, включающего кислород, содержащего окисляющий компонент.
23. Способ по п.1, в котором нагревание проводят в течение от 1 мин до приблизительно 1 ч.
24. Способ по п.1, в котором инертная подложка включает корунд; соединение, содержащее серебро, включает оксалат серебра, оксид серебра, карбонат серебра, лактат серебра и их сочетания; соединение, содержащее щелочной металл, включает литий, натрий, калий, рубидий, цезий или их сочетания; где переходный металл включает рений; где инертный газ включает азот, аргон, криптон, гелий, диоксид углерода или их сочетания; где атмосфера включает от приблизительно 10 ч./млн. до приблизительно 1 об.% газа, включающего кислород, содержащего окисляющий компонент.
25. Способ по п.1, в котором инертная подложка включает корунд, соединение, содержащее серебро, включает оксалат серебра, оксид серебра, карбонат серебра, лактат серебра и их сочетания; соединение, содержащее щелочной металл, включает цезий; где переходный металл включает рений; где инертный газ включает азот; где атмосфера включает от приблизительно 10 ч./млн. до приблизительно 500 ч./млн. газа, включающего кислород, содержащего окисляющий компонент.
26. Катализатор, полученный способом по п.1.
27. Способ окисления этилена до окиси этилена, который включает окисление этилена молекулярным кислородом в газовой фазе в присутствии катализатора в неподвижном слое, в трубчатом реакторе, где указанный катализатор получают способом по п.1.
28. Способ получения катализатора полезного при получении окиси этилена из этилена и кислорода в газовой фазе, который включает пропитку инертной подложки раствором, включающим каталитически эффективное количество соединения, содержащего серебро, промотирующее количество соединения, содержащего щелочной металл, и промотирующее количество соединения, содержащего переходный металл; прокаливание пропитанной подложки нагреванием пропитанной подложки при температуре от приблизительно 200°С до приблизительно 600°С в течение периода времени достаточного для восстановления серебра соединения, содержащего серебро, до металлического серебра и для разложения и удаления почти всех органических веществ; нагревание проводят в атмосфере, включающей сочетание инертного газа и от приблизительно 10 ч./млн. до приблизительно 1 об.% газа, включающего кислород, содержащего окисляющий компонент.
29. Способ получения катализатора, полезного при получении окиси этилена из этилена и кислорода в газовой фазе, который включает пропитку инертной подложки раствором, включающим каталитически эффективное количество соединения, содержащего серебро, промотирующее количество соединения, содержащего щелочной металл, и промотирующее количество соединения, содержащего переходный металл; прокаливание пропитанной подложки нагреванием пропитанной подложки при температуре от приблизительно 200°С до приблизительно 600°С в течение периода времени, достаточного для превращения серебра из соединения, содержащего серебро, в металлическое серебро и для разложения и удаления почти всех органических веществ; нагревание проводят в атмосфере, включающей сочетание инертного газа и от приблизительно 10 ч./млн. до приблизительно 500 ч./млн. газа, включающего кислород, содержащего окисляющий компонент.